(57)【要約】【課題】同一材質により、機械的強度が高い強化ガラスと切断性が高い強化ガラスの両方を作製し得る強化ガラス基板の製造方法を創案すること。【解決手段】本発明の強化ガラス基板の製造方法は、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有するガラス組成となるように調合したガラス原料を溶融し、板状に成形した後、ＫＮＯ３溶融塩中のＮａイオンの濃度を制御した上で、該ＫＮＯ３溶融塩中でイオン交換処理を行い、ガラス表面に圧縮応力層を形成することを特徴とする。【選択図】なし【特許請求の範囲】
【請求項１】
質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有するガラス組成となるように調合したガラス原料を溶融し、板状に成形した後、ＫＮＯ３溶融塩中のＮａイオンの濃度を制御した上で、該ＫＮＯ３溶融塩中でイオン交換処理を行い、ガラス表面に圧縮応力層を形成することを特徴とする強化ガラス基板の製造方法。
【請求項２】
質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有するガラス組成となるように調合したガラス原料を溶融し、板状に成形した後、Ｎａイオンを１０００〜５００００ｐｐｍ含むＫＮＯ３溶融塩中でイオン交換処理を行い、ガラス表面に圧縮応力層を形成することを特徴とする強化ガラス基板の製造方法。
【請求項３】
質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有するガラス組成となるように調合したガラス原料を溶融し、板状に成形した後、Ｎａイオン、Ｌｉイオン、Ａｇイオン、Ｃａイオン、Ｓｒイオン、Ｂａイオンの一種又は二種以上を含むＫＮＯ３溶融塩中でイオン交換処理を行い、ガラス表面に圧縮応力層を形成することを特徴とする強化ガラス基板の製造方法。
【請求項４】
ダウンドロー法で板状に成形することを特徴とする請求項１〜３の何れか一項に記載の強化ガラス基板の製造方法。
【請求項５】
オーバーフローダウンドロー法で板状に成形することを特徴とする請求項１〜３の何れか一項に記載の強化ガラス基板の製造方法。
【請求項６】
表面に圧縮応力層を有する強化ガラス基板であって、ガラス組成として、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有し、且つＮａイオンを含むＫＮＯ３溶融塩中でイオン交換処理されてなることを特徴とする強化ガラス基板。
【請求項７】
Ｎａイオンを１０００〜５００００ｐｐｍ含むＫＮＯ３溶融塩中でイオン交換処理されてなることを特徴とする請求項６に記載の強化ガラス基板。
【請求項８】
圧縮応力層の圧縮応力値が７００ＭＰａ以下及び／又は応力深さが４０μｍ以下であることを特徴とする請求項６又は７に記載の強化ガラス基板。
【請求項９】
未研磨の表面を有することを特徴とする請求項６〜８の何れか一項に記載の強化ガラス基板。
【請求項１０】
液相温度が１２００℃以下であることを特徴とする請求項６〜９の何れか一項に記載の強化ガラス基板。
【請求項１１】
液相粘度が１０４．０ｄＰａ・ｓ以上であることを特徴とする請求項６〜１０の何れか一項に記載の強化ガラス基板。
【請求項１２】
ディスプレイのカバーガラスに用いることを特徴とする請求項６〜１１の何れか一項に記載の強化ガラス基板。
【請求項１３】
太陽電池のカバーガラスに用いることを特徴とする請求項６〜１２の何れか一項に記載の強化ガラス基板。
【請求項１４】
表面に圧縮応力層を有する強化ガラス基板であって、ガラス組成として、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有し、且つ内部引っ張り応力値が６０ＭＰａ以下であることを特徴とする強化ガラス基板。
【発明の詳細な説明】
【技術分野】
【０００１】
本発明は、強化ガラス基板の製造方法に関し、特に、携帯電話、デジタルカメラ、ＰＤＡ（携帯端末）、太陽電池のカバーガラス、或いはタッチパネルディスプレイの基板に好適な強化ガラス基板の製造方法に関する。
【背景技術】
【０００２】
携帯電話、デジタルカメラ、ＰＤＡ、太陽電池、タッチパネルディスプレイ等のデバイスは、広く使用されており、益々普及する傾向にある。
【０００３】
従来、これらの用途では、ディスプレイを保護するための保護部材として、アクリル等の樹脂基板が用いられていた。しかし、樹脂基板は、ヤング率が低いため、ペンや人の指等でディスプレイの表示面が押された場合に撓み易く、樹脂基板が内部のディスプレイに接触して表示不良が発生することがあった。また樹脂基板は、表面に傷が付き易く、視認性が低下し易いという問題もあった。これらの問題を解決する方法の一つは、保護部材として、ガラス基板を用いることである。ガラス基板（カバーガラス）には、（１）高い機械的強度を有すること、（２）低密度で軽量であること、（３）安価で多量に供給できること、（４）泡品位に優れること、（５）可視域において高い光透過率を有すること、（６）ペンや指等で表面を押した際に撓み難いように高いヤング率を有すること等が要求される。特に、（１）の要件を満たさない場合は、保護部材としての用を足さなくなるため、従来からイオン交換処理等で強化したガラス基板（所謂、強化ガラス基板）が用いられている（特許文献１、非特許文献１参照）。
【先行技術文献】
【特許文献】
【０００４】
【特許文献１】特開２００６−８３０４５号公報
【非特許文献】
【０００５】
【非特許文献１】泉谷徹朗等、「新しいガラスとその物性」、初版、株式会社経営システム研究所、１９８４年８月２０日、ｐ．４５１−４９８
【発明の開示】
【発明が解決しようとする課題】
【０００６】
近年、タッチパネルディスプレイの薄型化と低コスト化を目的として、強化ガラス基板上にＩＴＯ膜等のパターニングを行い、その後、強化ガラスを切断するという製造工程が採用されつつある。しかし、強化ガラスの切断に際し、意図しないクラックが進展しないように、内部の引っ張り応力値を適正範囲に規制する必要があり、そのためには、表面の圧縮応力が極端に大きくならないように留意しなければならない。
【０００７】
その一方で、強化ガラスを切断しないパネルメーカーも存在する。よって、ガラスメーカーは、機械的強度が高い強化ガラスと、内部の引っ張り応力値が適正範囲になるように、圧縮応力を制限した強化ガラスとを製造しなければならない。現状では、前者の強化ガラスと後者の強化ガラスは異なる材質となっている。結果として、ガラスメーカーは、強化ガラス基板の生産効率の低下を余儀なくされている。逆に言えば、前者の強化ガラスと後者の強化ガラスを同一材質で対応できれば、強化ガラス基板の生産効率が飛躍的に向上する。
【０００８】
そこで、本発明は、上記事情に鑑み成されたものであり、その技術的課題は、同一材質により、機械的強度が高い強化ガラスと切断性が高い強化ガラスの両方を作製し得る強化ガラス基板の製造方法を創案することである。
【課題を解決するための手段】
【０００９】
本発明者等は、種々の検討を行った結果、ＫＮＯ３溶融塩中のＮａイオンの濃度を制御した上で、該ＫＮＯ３溶融塩を用いてガラス基板をイオン交換処理することにより、上記技術的課題を解決し得ることを見出し、本発明として提案するものである。すなわち、本発明の強化ガラス基板の製造方法は、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有するガラス組成となるように調合したガラス原料を溶融し、板状に成形した後、ＫＮＯ３溶融塩中のＮａイオンの濃度を制御した上で、該ＫＮＯ３溶融塩中でイオン交換処理を行い、ガラス表面に圧縮応力層を形成することを特徴とする。
【００１０】
ＫＮＯ３溶融塩中のＮａイオンの濃度を調整すれば、圧縮応力層の圧縮応力値と応力深さを変動させることが可能になる。結果として、同一材質により、機械的強度が高い強化ガラスと切断性が高い強化ガラスの両方を作製することができる。
【００１１】
第二に、本発明の強化ガラス基板の製造方法は、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有するガラス組成となるように調合したガラス原料を溶融し、板状に成形した後、Ｎａイオンを１０００〜５００００ｐｐｍ（質量）含むＫＮＯ３溶融塩中でイオン交換処理を行い、ガラス表面に圧縮応力層を形成することを特徴とする。
【００１２】
第三に、本発明の強化ガラス基板の製造方法は、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有するガラス組成となるように調合したガラス原料を溶融し、板状に成形した後、Ｎａイオン、Ｌｉイオン、Ａｇイオン、Ｃａイオン、Ｓｒイオン、Ｂａイオンの一種又は二種以上を含むＫＮＯ３溶融塩中でイオン交換処理を行い、ガラス表面に圧縮応力層を形成することを特徴とする。
【００１３】
第四に、本発明の強化ガラス基板の製造方法は、ダウンドロー法で板状に成形することが好ましい。第五に、本発明の強化ガラス基板の製造方法は、オーバーフローダウンドロー法で板状に成形することが好ましい。ここで、「オーバーフローダウンドロー法」は、耐熱性の成形体の両側から溶融ガラスを溢れさせて、溢れた溶融ガラスを成形体の下端で合流させながら、下方に延伸成形してガラス板を製造する方法である。
【００１４】
第六に、本発明の強化ガラス基板は、表面に圧縮応力層を有する強化ガラス基板であって、ガラス組成として、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有し、且つＮａイオンを含むＫＮＯ３溶融塩中でイオン交換処理されてなることを特徴とする。
【００１５】
第七に、本発明の強化ガラス基板は、Ｎａイオンを１０００〜５００００ｐｐｍ含むＫＮＯ３溶融塩中でイオン交換処理されてなることが好ましい。
【００１６】
第八に、本発明の強化ガラス基板は、圧縮応力層の圧縮応力値が７００ＭＰａ以下及び／又は応力深さが４０μｍ以下であることが好ましい。ここで、「圧縮応力値」及び「応力深さ」は、表面応力計（例えば、株式会社東芝製ＦＳＭ−６０００）を用いて評価試料を観察した際に、観察される干渉縞の本数とその間隔から算出される値を指す。
【００１７】
第九に、本発明の強化ガラス基板は、未研磨の表面を有することが好ましく、両表面（おもて面と裏面）の有効面全体が研磨されていないことがより好ましい。未研磨の表面は、言い換えれば、火造り面であり、これによって平均表面粗さ（Ｒａ）を小さくすることが可能となる。
【００１８】
第十に、本発明の強化ガラス基板は、液相温度が１２００℃以下であることが好ましい。ここで、「液相温度」とは、ガラスを粉砕し、標準篩３０メッシュ（篩目開き５００μｍ）を通過し、５０メッシュ（篩目開き３００μｍ）に残るガラス粉末を白金ボートに入れ、温度勾配炉中に２４時間保持した後、結晶が析出する温度を指す。
【００１９】
第十一に、本発明の強化ガラス基板は、液相粘度が１０４．０ｄＰａ・ｓ以上であることが好ましい。ここで、「液相粘度」は、液相温度におけるガラスの粘度を指す。なお、液相粘度が高く、液相温度が低い程、耐失透性が向上し、ガラス基板を成形し易くなる。
【００２０】
第十二に、本発明の強化ガラス基板は、ディスプレイのカバーガラスに用いることが好ましい。
【００２１】
第十三に、本発明の強化ガラス基板は、太陽電池のカバーガラスに用いることが好ましい。
【００２２】
第十四に、本発明の強化ガラス基板は、表面に圧縮応力層を有する強化ガラス基板であって、ガラス組成として、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有し、且つ内部引っ張り応力が６０ＭＰａ以下であることを特徴とする。ここで、「内部の引っ張り応力値」は、次式によって計算される値である。
【００２３】
内部の引っ張り応力値＝（圧縮応力値×応力深さ）／（板厚−応力深さ×２）
【発明を実施するための形態】
【００２４】
本発明の強化ガラス基板の製造方法において、ガラス組成を上記範囲に限定した理由を以下に説明する。なお、以下の各成分の含有範囲の説明において、％表示は、特に断りがない限り、質量％を指す。
【００２５】
ＳｉＯ２は、ガラスのネットワークを形成する成分であり、その含有量は４０〜７１％であり、好ましくは４０〜７０％、４０〜６３％、４５〜６３％、５０〜５９％、特に５５〜５８．５％である。ＳｉＯ２の含有量が多過ぎると、溶融性や成形性が低下したり、熱膨張係数が低くなり過ぎて、周辺材料と熱膨張係数が整合し難くなる。一方、ＳｉＯ２の含有量が少な過ぎると、ガラス化し難くなる。また熱膨張係数が高くなり過ぎて、耐熱衝撃性が低下し易くなる。
【００２６】
Ａｌ２Ｏ３は、イオン交換性能を高める成分であり、また歪点、ヤング率を高くする効果もあり、その含有量は３〜２３％である。Ａｌ２Ｏ３の含有量が多過ぎると、ガラスに失透結晶が析出し易くなって、オーバーフローダウンドロー法等による成形が困難になる。また熱膨張係数が低くなり過ぎて、周辺材料と熱膨張係数が整合し難くなったり、高温粘性が高くなり溶融性が低下し易くなる。Ａｌ２Ｏ３の含有量が少な過ぎると、十分なイオン交換性能を発揮できない虞が生じる。上記観点から、Ａｌ２Ｏ３の好適な範囲は上限が２１％以下、２０％以下、１９％以下、１８％以下、１７％以下、特に１６．５％以下が好ましい。また下限は７．５％以上、８．５％以上、９％以上、１０％以上、１２％以上、１３％以上、１４％以上、１５％以上、特に１６％以上が好ましい。
【００２７】
Ｌｉ２Ｏは、イオン交換成分であると共に、高温粘度を低下させて、溶融性や成形性を高める成分である。更に、Ｌｉ２Ｏは、ヤング率を高める成分である。また、Ｌｉ２Ｏは、アルカリ金属酸化物の中では圧縮応力値を高める効果が大きい。しかし、Ｌｉ２Ｏの含有量が多過ぎると、液相粘度が低下してガラスが失透し易くなる。また熱膨張係数が高くなり過ぎて、耐熱衝撃性が低下したり、周辺材料と熱膨張係数が整合し難くなる。更に、低温粘性が低下し過ぎて、応力緩和が起こり易くなると、かえって圧縮応力値が低くなる場合がある。従って、Ｌｉ２Ｏの含有量は０〜３．５％であり、好ましくは０〜２％、０〜１％、０〜０．５％、０〜０．１％であり、実質的に含有しないこと、つまり０．０１％未満に抑えることが最も好ましい。
【００２８】
Ｎａ２Ｏは、イオン交換成分であると共に、高温粘度を低下させて、溶融性や成形性を高める成分である。また、Ｎａ２Ｏは、耐失透性を改善する成分でもある。Ｎａ２Ｏの含有量は７〜２０％であるが、より好適な含有量は１０〜２０％、１０〜１９％、１２〜１９％、１２〜１７％、１３〜１７％、特に１４〜１７％である。Ｎａ２Ｏの含有量が多過ぎると、熱膨張係数が高くなり過ぎて、耐熱衝撃性が低下したり、周辺材料と熱膨張係数が整合し難くなる。また歪点が低下し過ぎたり、ガラス組成のバランスを欠き、かえって耐失透性が低下する傾向がある。一方、Ｎａ２Ｏの含有量が少ないと、溶融性が低下したり、熱膨張係数が低くなり過ぎたり、イオン交換性能が低下し易くなる。
【００２９】
Ｋ２Ｏは、イオン交換を促進する効果があり、アルカリ金属酸化物の中では応力深さを大きくする効果が大きい。また高温粘度を低下させて、溶融性や成形性を高める成分である。また、Ｋ２Ｏは、耐失透性を改善する成分でもある。Ｋ２Ｏの含有量は０〜１５％である。Ｋ２Ｏの含有量が多過ぎると、熱膨張係数が高くなり過ぎて、耐熱衝撃性が低下したり、周辺材料と熱膨張係数が整合し難くなる。更に歪点が低下し過ぎたり、ガラス組成のバランスを欠き、かえって耐失透性が低下する傾向があるため、上限を１２％以下、１０％以下、８％以下、６％以下、５％以下、４％以下、３％以下、特に２％以下とすることが好ましい。
【００３０】
アルカリ金属酸化物Ｒ２Ｏ（ＲはＬｉ、Ｎａ、Ｋから選ばれる１種以上）の合量が多過ぎると、ガラスが失透し易くなることに加えて、熱膨張係数が高くなり過ぎて、耐熱衝撃性が低下したり、周辺材料と熱膨張係数が整合し難くなる。また、Ｒ２Ｏの合量が多くなり過ぎると、歪点が低下し過ぎて、高い圧縮応力値が得られない場合がある。更に液相温度付近の粘性が低下し、高い液相粘度を確保することが困難となる場合がある。よって、Ｒ２Ｏの合量は２２％以下、２０％以下、特に１９％以下が好ましい。一方、Ｒ２Ｏの合量が少な過ぎると、イオン交換性能や溶融性が低下する場合がある。よって、Ｒ２Ｏの合量は８％以上、１０％以上、１３％以上、特に１５％以上が好ましい。
【００３１】
（Ｎａ２Ｏ＋Ｋ２Ｏ）／Ａｌ２Ｏ３の値を好ましくは０．７〜２、より好ましくは０．８〜１．６、更に好ましくは０．９〜１．６、特に好ましくは１〜１．６、最も好ましくは１．２〜１．６の範囲に規制することが望ましい。この値が２より大きくなると、低温粘性が低下し過ぎてイオン交換性能が低下したり、ヤング率が低下したり、熱膨張係数が高くなり過ぎて、耐熱衝撃性が低下し易くなる。またガラス組成のバランスを欠き、耐失透性が低下する傾向がある。一方、この値が０．７より小さくなると、溶融性や耐失透性が低下し易くなる。
【００３２】
Ｋ２Ｏ／Ｎａ２Ｏの質量分率の範囲は０〜２であることが好ましい。Ｋ２Ｏ／Ｎａ２Ｏの質量分率を変化させることで圧縮応力値の大きさと応力深さを変化させることが可能になる。圧縮応力値を高く設定したい場合には、上記質量分率が、０〜０．５、特に０〜０．３、０〜０．２となるように調整することが好ましい。一方、応力深さをより大きくしたり、短時間で深い応力を形成したい場合には、上記質量分率が、０．３〜２、特に０．５〜２、１〜２、１．２〜２、特に１．５〜２となるように調整することが好ましい。ここで、上記質量分率の上限を２に設定した理由は、２より大きくなると、ガラス組成のバランスを欠き、耐失透性が低下するからである。
【００３３】
上記成分以外にも、ガラス物性を大きく損なわない範囲で他の成分を添加してもよい。
【００３４】
例えば、アルカリ土類金属酸化物Ｒ’Ｏ（Ｒ’はＭｇ、Ｃａ、Ｓｒ、Ｂａから選ばれる１種以上）は、種々の目的で添加可能な成分である。しかし、Ｒ’Ｏの合量が多くなると、密度や熱膨張係数が高くなったり、耐失透性が低下することに加えて、イオン交換性能が低下する傾向がある。従って、Ｒ’Ｏの合量は、好ましくは０〜９．９％、０〜８％、０〜６、特に０〜５％である。
【００３５】
ＭｇＯは、高温粘度を低下させて、溶融性や成形性を高めたり、歪点やヤング率を高める成分であり、アルカリ土類金属酸化物の中では、イオン交換性能を高める効果が大きい。ＭｇＯの含有量は０〜６％が好ましい。しかし、ＭｇＯの含有量が多くなると、密度、熱膨張係数が高くなったり、ガラスが失透し易くなる。従って、ＭｇＯの含有量は４％以下、３％以下、２％以下、特に１．５％以下が好ましい。
【００３６】
ＣａＯは、高温粘度を低下させて、溶融性や成形性を高めたり、歪点やヤング率を高める成分であり、アルカリ土類金属酸化物の中では、イオン交換性能を高める効果が大きい。ＣａＯの含有量は０〜６％が好ましい。しかし、ＣａＯの含有量が多くなると、密度、熱膨張係数が高くなったり、ガラスが失透し易くなったり、更にはイオン交換性能が低下する場合がある。従って、ＣａＯの含有量は４％以下、特に３％以下が好ましい。
【００３７】
ＳｒＯ及びＢａＯは、高温粘度を低下させて、溶融性や成形性を高めたり、歪点やヤング率を高める成分であり、その含有量は各々０〜３％が好ましい。ＳｒＯやＢａＯの含有量が多くなると、イオン交換性能が低下する傾向がある。また密度、熱膨張係数が高くなったり、ガラスが失透し易くなる。ＳｒＯの含有量は、好ましくは２％以下、１．５％以下、１％以下、０．５％以下、０．２％以下、特に０．１％以下である。またＢａＯの含有量は、好ましくは２．５％以下、２％以下、１％以下、０．８％以下、０．５％以下、０．２％以下、特に０．１％以下である。
【００３８】
ＺｎＯは、イオン交換性能を高める成分であり、特に、圧縮応力値を高める効果が大きい。また低温粘性を低下させずに高温粘性を低下させる効果を有する成分であり、その含有量を０〜８％とすることができる。しかし、ＺｎＯの含有量が多くなると、ガラスが分相したり、耐失透性が低下したり、密度が高くなるため、その含有量は６％以下、４％以下、特に３％以下が好ましい。
【００３９】
ＳｒＯ＋ＢａＯの合量を０〜５％に制限すると、イオン交換性能をより効果的に高めることができる。つまりＳｒＯとＢａＯは、上述の通り、イオン交換反応を阻害する作用があるため、これらの成分を多く含むことは、機械的強度が高い強化ガラスを得る上で不利である。ＳｒＯ＋ＢａＯの好ましい範囲は０〜３％、０〜２．５％、０〜２％、０〜１％、０〜０．２％、特に０〜０．１％である。
【００４０】
Ｒ’Ｏの合量をＲ２Ｏの合量で除した値が大きくなると、耐失透性が低下する傾向が現れる。よって、質量分率でＲ’Ｏ／Ｒ２Ｏの値は、好ましくは０．５以下、０．４以下、特に０．３以下である。
【００４１】
ＳｎＯ２は、イオン交換性能、特に圧縮応力値を高める効果があるため、０〜３％、０．０１〜３％、０．０１〜１．５％、特に０．１〜１％含有することが好ましい。ＳｎＯ２の含有量が多くなると、ＳｎＯ２に起因する失透が発生したり、ガラスが着色し易くなる傾向がある。
【００４２】
ＺｒＯ２は、イオン交換性能を顕著に高めると共に、ヤング率や歪点を高くし、高温粘性を低下させる効果がある。また液相粘度付近の粘性を高める効果があるため、所定量含有させることで、イオン交換性能と液相粘度を同時に高めることができる。但し、その含有量が多過ぎると、耐失透性が極端に低下する場合がある。そのため、０〜１０％、０．００１〜１０％、０．１〜９％、０．５〜７％、１〜５％、特に２．５〜５％含有させることが好ましい。なお、耐失透性の観点から、ＺｒＯ２の含有量を可及的に抑制したい場合は、ＺｒＯ２の含有量を０．１％未満に規制することが好ましい。
【００４３】
Ｂ２Ｏ３は、液相温度、高温粘度及び密度を低下させる効果を有すると共に、イオン交換性能、特に圧縮応力値を高める効果が大きい成分であるため、上記成分と共に含有できるが、その含有量が多過ぎると、イオン交換によって表面にヤケが発生したり、耐水性が低下したり、液相粘度が低下する虞がある。また応力深さが低下する傾向にある。よって、Ｂ２Ｏ３の含有量は、好ましくは０〜６％、０〜４％、特に０〜３％である。
【００４４】
ＴｉＯ２は、イオン交換性能を高める効果がある成分である。また高温粘度を低下させる効果がある。しかし、その含有量が多過ぎると、ガラスが着色したり、耐失透性が低下したり、密度が高くなり易い。特に、ディスプレイのカバーガラスとして使用する場合、ＴｉＯ２の含有量が多くなると、溶融雰囲気や原料を変更した時、透過率が変化し易くなる。そのため、紫外線硬化樹脂等の光を利用して強化ガラス基板をデバイスに接着する工程において、紫外線照射条件が変動し易くなり、安定生産が困難となる。よって、ＴｉＯ２の含有量は、好ましくは１０％以下、８％以下、６％以下、５％以下、４％以下、２％以下、０．７％以下、０．５％以下、０．１％以下、特に０．０１％以下である。
【００４５】
本発明において、イオン交換性能向上の観点から、ＺｒＯ２とＴｉＯ２を上記範囲で含有させることが好ましいが、ＴｉＯ２源、ＺｒＯ２源として試薬を用いてもよいし、原料等に含まれる不純物から含有させてもよい。
【００４６】
耐失透性と高いイオン交換性能を両立する観点から、Ａｌ２Ｏ３＋ＺｒＯ２の含有量を以下のように定めることが好ましい。Ａｌ２Ｏ３＋ＺｒＯ２の含有量は、好ましくは１２％超、１３％以上、１５％以上、１７％以上、１８％以上、特に１９％以上であれば、イオン交換性能をより効果的に高めることができる。しかし、Ａｌ２Ｏ３＋ＺｒＯ２の含有量が多過ぎると、耐失透性が極端に低下する。よって、Ａｌ２Ｏ３＋ＺｒＯ２の含有量は、好ましくは２８％以下、２５％以下、２３％以下、２２％以下、特に２１％以下である。
【００４７】
Ｐ２Ｏ５は、イオン交換性能を高める成分であり、特に、応力深さを大きくする効果が大きいため、その含有量を０〜８％とすることができる。しかし、Ｐ２Ｏ５の含有量が多くなると、ガラスが分相したり、耐水性や耐失透性が低下し易くなる。よって、Ｐ２Ｏ５の含有量は５％以下、４％以下、３％以下、特に２％以下が好ましい。
【００４８】
清澄剤として、Ａｓ２Ｏ３、Ｓｂ２Ｏ３、ＣｅＯ２、Ｆ、ＳＯ３、Ｃｌの一種又は二種以上を０．００１〜３％含有させてもよい。但し、Ａｓ２Ｏ３及びＳｂ２Ｏ３は、環境に対する配慮から、使用は極力控えることが好ましく、各々の含有量を０．１％未満、さらには０．０１％未満に制限することが好ましく、実質的に含有しないことが望ましい。またＣｅＯ２は、透過率を低下させる成分であるため、０．１％未満、好ましくは０．０１％未満に制限することが好ましい。またＦは、低温粘性を低下させて、圧縮応力値の低下を招くおそれがあるため、０．１％未満、好ましくは０．０１％未満に制限することが好ましい。
【００４９】
Ｎｂ２Ｏ５やＬａ２Ｏ３等の希土類酸化物は、ヤング率を高める成分である。しかし、原料自体のコストが高く、また多量に含有させると耐失透性が低下し易くなる。よって、希土類酸化物の含有量は、好ましくは３％以下、２％以下、１％以下、０．５％以下、特に０．１％以下である。
【００５０】
Ｃｏ、Ｎｉ等の遷移金属元素は、ガラスを強く着色させる成分である。特に、タッチパネルディスプレイ用途に用いる場合、遷移金属元素の含有量が多いと、強化ガラス基板の透過率を低下して、タッチパネルディスプレイの視認性が損なわれる。遷移金属酸化物の含有量が０．５％以下、０．１％以下、特に０．０５％以下となるように、原料又はカレットの使用量を調整することが望ましい。
【００５１】
また、Ｐｂ、Ｂｉ等の物質は環境に対する配慮から、使用は極力控えることが好ましく、その含有量を各々０．１％未満に制限することが好ましい。
【００５２】
本発明の強化ガラス基板は、各成分の好適な含有範囲を適宜選択し、好ましいガラス組成範囲とすることができる。その具体例を以下に示す。
【００５３】
（１）質量％で、ＳｉＯ２  ４０〜７１％、Ａｌ２Ｏ３  ７．５〜２３％、Ｌｉ２Ｏ  ０〜２％、Ｎａ２Ｏ  １０〜１９％、Ｋ２Ｏ  ０〜１５％、ＭｇＯ  ０〜６％、ＣａＯ  ０〜６％、ＳｒＯ  ０〜３％、ＢａＯ  ０〜３％、ＺｎＯ  ０〜８％、ＳｎＯ２  ０．０１〜３％を含有するガラス組成。
【００５４】
（２）質量％で、ＳｉＯ２  ４０〜７１％、Ａｌ２Ｏ３  ７．５〜２３％、Ｌｉ２Ｏ  ０〜２％、Ｎａ２Ｏ  １０〜１９％、Ｋ２Ｏ  ０〜１５％、ＭｇＯ  ０〜６％、ＣａＯ  ０〜６％、ＳｒＯ  ０〜３％、ＢａＯ  ０〜３％、ＺｎＯ  ０〜８％、ＳｎＯ２  ０．０１〜３％、ＺｒＯ２  ０．００１〜１０％を含有するガラス組成。
【００５５】
（３）質量％で、ＳｉＯ２  ４０〜７１％、Ａｌ２Ｏ３  ８．５〜２３％、Ｌｉ２Ｏ  ０〜１％、Ｎａ２Ｏ  １０〜１９％、Ｋ２Ｏ  ０〜１０％、ＭｇＯ  ０〜６％、ＣａＯ  ０〜６％、ＳｒＯ  ０〜３％、ＢａＯ  ０〜３％、ＺｎＯ  ０〜８％、ＳｎＯ２  ０．０１〜３％を含有するガラス組成。
【００５６】
（４）質量％で、ＳｉＯ２  ４０〜７１％、Ａｌ２Ｏ３  ８．５〜２３％、Ｌｉ２Ｏ  ０〜１％、Ｎａ２Ｏ  １０〜１９％、Ｋ２Ｏ  ０〜１０％、ＭｇＯ  ０〜６％、ＣａＯ  ０〜６％、ＳｒＯ  ０〜３％、ＢａＯ  ０〜３％、ＺｎＯ  ０〜８％、ＳｎＯ２  ０．０１〜３％、ＺｒＯ２  ０．００１〜１０％を含有するガラス組成。
【００５７】
（５）質量％で、ＳｉＯ２  ４０〜７１％、Ａｌ２Ｏ３  ９〜１９％、Ｂ２Ｏ３  ０〜６％、Ｌｉ２Ｏ  ０〜２％、Ｎａ２Ｏ  １０〜１９％、Ｋ２Ｏ  ０〜１５％、ＭｇＯ  ０〜６％、ＣａＯ  ０〜６％、ＳｒＯ  ０〜３％、ＢａＯ  ０〜３％、ＺｎＯ  ０〜６％、ＺｒＯ２  ０．００１〜１０％、ＳｎＯ２  ０．１〜１％であり、実質的にＡｓ２Ｏ３及びＳｂ２Ｏ３を含有しないガラス組成。
【００５８】
（６）質量％で、ＳｉＯ２  ４０〜７１％、Ａｌ２Ｏ３  ９〜１８％、Ｂ２Ｏ３  ０〜４％、Ｌｉ２Ｏ  ０〜２％、Ｎａ２Ｏ  １１〜１７％、Ｋ２Ｏ  ０〜６％、ＭｇＯ  ０〜６％、ＣａＯ  ０〜６％、ＳｒＯ  ０〜３％、ＢａＯ  ０〜３％、ＺｎＯ  ０〜６％、ＳｎＯ２  ０．１〜１％、ＺｒＯ２  ０．００１〜１０％であり、実質的にＡｓ２Ｏ３及びＳｂ２Ｏ３を含有しないガラス組成。
【００５９】
（７）質量％で、ＳｉＯ２  ４０〜６３％、Ａｌ２Ｏ３  ９〜１７．５％、Ｂ２Ｏ３  ０〜３％、Ｌｉ２Ｏ  ０〜０．１％、Ｎａ２Ｏ  １０〜１７％、Ｋ２Ｏ  ０〜７％、ＭｇＯ  ０〜５％、ＣａＯ  ０〜４％、ＳｒＯ＋ＢａＯ  ０〜３％、ＳｎＯ２  ０．０１〜２％であり、実質的にＡｓ２Ｏ３及びＳｂ２Ｏ３を含有せず、質量分率で（Ｎａ２Ｏ＋Ｋ２Ｏ）／Ａｌ２Ｏ３の値が０．９〜１．６、Ｋ２Ｏ／Ｎａ２Ｏ  ０〜０．４であるガラス組成。
【００６０】
（８）質量％で、ＳｉＯ２  ４０〜７１％、Ａｌ２Ｏ３  ３〜２１％、Ｌｉ２Ｏ  ０〜２％、Ｎａ２Ｏ  １０〜２０％、Ｋ２Ｏ  ０〜９％、ＭｇＯ  ０〜５％、ＴｉＯ２  ０〜０．５％、ＳｎＯ２  ０．００１〜３％を含有するガラス組成。
【００６１】
（９）質量％で、ＳｉＯ２  ４０〜７１％、Ａｌ２Ｏ３  ８〜２１％、Ｌｉ２Ｏ  ０〜２％、Ｎａ２Ｏ  １０〜２０％、Ｋ２Ｏ  ０〜９％、ＭｇＯ  ０〜５％、ＴｉＯ２  ０〜０．５％、ＳｎＯ２  ０．０１〜３％を含有し、実質的にＡｓ２Ｏ３及びＳｂ２Ｏ３を含有しないガラス組成。
【００６２】
（１０）質量％で、ＳｉＯ２  ４０〜６５％、Ａｌ２Ｏ３  ８．５〜２１％、Ｌｉ２Ｏ  ０〜１％、Ｎａ２Ｏ  １０〜２０％、Ｋ２Ｏ  ０〜９％、ＭｇＯ  ０〜５％、ＴｉＯ２  ０〜０．５％、ＳｎＯ２  ０．０１〜３％を含有し、質量分率で（Ｎａ２Ｏ＋Ｋ２Ｏ）／Ａｌ２Ｏ３の値が０．７〜２であって、実質的にＡｓ２Ｏ３、Ｓｂ２Ｏ３及びＦを含有しないガラス組成。
【００６３】
（１１）質量％で、ＳｉＯ２  ４０〜６５％、Ａｌ２Ｏ３  ８．５〜２１％、Ｌｉ２Ｏ  ０〜１％、Ｎａ２Ｏ  １０〜２０％、Ｋ２Ｏ  ０〜９％、ＭｇＯ  ０〜５％、ＴｉＯ２  ０〜０．５％、ＳｎＯ２  ０．０１〜３％、ＭｇＯ＋ＣａＯ＋ＳｒＯ＋ＢａＯ  ０〜８％を含有し、質量分率で（Ｎａ２Ｏ＋Ｋ２Ｏ）／Ａｌ２Ｏ３の値が０．９〜１．７であって、実質的にＡｓ２Ｏ３、Ｓｂ２Ｏ３及びＦを含有しないガラス組成。
【００６４】
（１２）質量％で、ＳｉＯ２  ４０〜６３％、Ａｌ２Ｏ３  ９〜１９％、Ｂ２Ｏ３  ０〜３％、Ｌｉ２Ｏ  ０〜１％、Ｎａ２Ｏ  １０〜２０％、Ｋ２Ｏ  ０〜９％、ＭｇＯ  ０〜５％、ＴｉＯ２  ０〜０．１％、ＳｎＯ２  ０．０１〜３％、ＺｒＯ２  ０．００１〜１０％、ＭｇＯ＋ＣａＯ＋ＳｒＯ＋ＢａＯ  ０〜８％を含有し、質量分率で（Ｎａ２Ｏ＋Ｋ２Ｏ）／Ａｌ２Ｏ３の値が１．２〜１．６であって、実質的にＡｓ２Ｏ３、Ｓｂ２Ｏ３及びＦを含有しないガラス組成。
【００６５】
（１３）質量％で、ＳｉＯ２  ４０〜６３％、Ａｌ２Ｏ３  ９〜１７．５％、Ｂ２Ｏ３  ０〜３％、Ｌｉ２Ｏ  ０〜１％、Ｎａ２Ｏ  １０〜２０％、Ｋ２Ｏ  ０〜９％、ＭｇＯ  ０〜５％、ＴｉＯ２  ０〜０．１％、ＳｎＯ２  ０．０１〜３％、ＺｒＯ２  ０．１〜８％、ＭｇＯ＋ＣａＯ＋ＳｒＯ＋ＢａＯ  ０〜８％を含有し、質量分率で（Ｎａ２Ｏ＋Ｋ２Ｏ）／Ａｌ２Ｏ３の値が１．２〜１．６であって、実質的にＡｓ２Ｏ３、Ｓｂ２Ｏ３及びＦを含有しないガラス組成。
【００６６】
（１４）質量％で、ＳｉＯ２  ４０〜５９％、Ａｌ２Ｏ３  １０〜１５％、Ｂ２Ｏ３  ０〜３％、Ｌｉ２Ｏ  ０〜０．１％、Ｎａ２Ｏ  １０〜２０％、Ｋ２Ｏ  ０〜７％、ＭｇＯ  ０〜５％、ＴｉＯ２  ０〜０．１％、ＳｎＯ２  ０．０１〜３％、ＺｒＯ２  １〜８％、ＭｇＯ＋ＣａＯ＋ＳｒＯ＋ＢａＯ  ０〜８％を含有し、質量分率で（Ｎａ２Ｏ＋Ｋ２Ｏ）／Ａｌ２Ｏ３の値が１．２〜１．６であって、実質的にＡｓ２Ｏ３、Ｓｂ２Ｏ３及びＦを含有しないガラス組成。
【００６７】
本発明の強化ガラスの製造方法は、製造効率の観点から、上記ガラス組成になるように調合したガラス原料を連続溶融炉に投入し、１５００〜１６００℃で加熱溶融し、清澄した後、成形装置に供給した上で溶融ガラスを板状に成形し、徐冷することが好ましい。
【００６８】
板状に成形する方法として、オーバーフローダウンドロー法を採用することが好ましい。オーバーフローダウンドロー法でガラス基板を成形すれば、未研磨で表面品位が良好なガラス基板を製造することができる。その理由は、オーバーフローダウンドロー法の場合、ガラス基板の表面となるべき面は樋状耐火物に接触せず、自由表面の状態で成形されることにより、無研磨で表面品位が良好なガラス基板を成形できるからである。樋状構造物の構造や材質は、ガラス基板の寸法や表面精度を所望の状態とし、ガラス基板に使用できる品位を実現できるものであれば、特に限定されない。また、下方への延伸成形を行うために、どのような方法で力を印加するものであってもよい。本発明の強化ガラスは、耐失透性が優れると共に、成形に適した粘度特性を有しているため、オーバーフローダウンドロー法による成形を精度よく実行することができる。なお、液相温度が１２００℃以下、液相粘度が１０４．０ｄＰａ・ｓ以上であれば、オーバーフローダウンドロー法でガラス基板を成形することができる。
【００６９】
なお、高い表面品位が要求されない場合には、オーバーフローダウンドロー法以外の方法を採用することができる。例えば、ダウンドロー法（スロットダウン法、リドロー法等）、フロート法、ロールアウト法、プレス法等の成形方法を採用することができる。例えばプレス法でガラス基板を成形すれば、小型のガラス基板を効率良く製造することができる。
【００７０】
本発明の強化ガラス基板の製造方法は、イオン交換処理により、表面に圧縮応力層を形成する。イオン交換処理は、ガラス基板の歪点以下の温度でイオン交換によりガラス基板の表面にイオン半径の大きいアルカリイオンを導入する方法である。イオン交換処理により圧縮応力層を形成すれば、ガラス基板の板厚が薄くても、良好に圧縮応力層を形成することができ、所望の機械的強度を得ることができる。更に、風冷強化法等の物理強化法で強化された強化ガラス基板のように容易に破壊することがない。
【００７１】
得られたガラス基板をＮａイオンの濃度が制御されたＫＮＯ３溶融塩中に浸漬させて、イオン交換処理を行い、ガラス表面に圧縮応力層を形成する。例えば、機械的強度を可及的に高めたい場合は、Ｎａイオンの濃度を例えば３０００ｐｐｍ以下、特に１０００ｐｐｍ未満に低減すればよく、切断性を高めたい場合は、Ｎａイオンの濃度を例えば１０００ｐｐｍ以上、３０００ｐｐｍ以上、５０００ｐｐｍ以上、特に８０００ｐｐｍ以上に増加させればよい。イオン交換処理は、例えば４００〜５５０℃のＫＮＯ３溶融塩中にガラス基板を１〜８時間浸漬することにより行うことができる。イオン交換処理の条件は、ガラスの粘度特性、用途、板厚、内部の引っ張り応力等を考慮して最適な条件を選択すればよい。
【００７２】
本発明の強化ガラス基板の製造方法では、Ｎａイオンを含むＫＮＯ３溶融塩を用いて、イオン交換処理を行うことが好ましい。Ｎａイオンの濃度は  好ましくは１０００ｐｐｍ以上、３０００ｐｐｍ以上、５０００ｐｐｍ以上、８０００ｐｐｍ以上、９０００ｐｐｍ以上、１００００ｐｐｍ以上、特に１２０００ｐｐｍ以上である。Ｎａイオンの濃度が１０００ｐｐｍより少ないと、Ｎａイオン濃度の変化によって、圧縮応力値が大幅に変化してしまい、強化ガラスの安定生産が困難になる。一方、Ｎａイオンの濃度が５００００ｐｐｍより多いと、強化特性が低下し過ぎるため、Ｎａイオンの濃度を５００００ｐｐｍ以下、４５０００ｐｐｍ以下、４００００ｐｐｍ以下、３５０００ｐｐｍ以下、特に３００００ｐｐｍ以下に規制することが好ましい。なお、Ｎａイオンの濃度は、例えばＫＮＯ３に対して、微量のＮａＮＯ３を添加することにより調整可能である。
【００７３】
本発明の強化ガラス基板の製造方法では、Ｌｉイオン、Ａｇイオン、Ｃａイオン、Ｓｒイオン、Ｂａイオンの一種又は二種以上を含むＫＮＯ３溶融塩を用いて、イオン交換処理を行うことも好ましい。このようにすれば、Ｎａイオンを含むＫＮＯ３溶融塩と同様の効果を享受することができる。
【００７４】
Ｌｉイオンの下限濃度は、好ましくは１ｐｐｍ以上、３ｐｐｍ以上、５ｐｐｍ以上、１０ｐｐｍ以上、５０ｐｐｍ以上、上限濃度は、好ましくは１０００ｐｐｍ以下、８００ｐｐｍ以下、６００ｐｐｍ以下、特に４００ｐｐｍ以下である。
【００７５】
Ａｇイオン、Ｃａイオン、Ｓｒイオン、Ｂａイオンの濃度は、それぞれ１０００ｐｐｍ以上、３０００ｐｐｍ以上、５０００ｐｐｍ以上、８０００ｐｐｍ以上、９０００ｐｐｍ以上、１００００ｐｐｍ以上、１２０００ｐｐｍ以上、特に１５０００ｐｐｍ以上が好ましい。各イオンの濃度が１０００ｐｐｍより少ないと、各イオンの濃度変化によって、圧縮応力値が大幅に変化してしまい、強化ガラスの安定生産が困難になる。一方、各イオンの濃度が５００００ｐｐｍより多いと、強化特性が低下し過ぎるため、各イオンの濃度を５００００ｐｐｍ以下、４５０００ｐｐｍ以下、４００００ｐｐｍ以下、３５０００ｐｐｍ以下、特に３００００ｐｐｍ以下に規制することが好ましい。なお、Ｌｉイオン、Ａｇイオン、Ｃａイオン、Ｓｒイオン、Ｂａイオンの濃度は、例えばＫＮＯ３に対して、各成分の硝酸塩を添加することにより調整可能である。そして、強化ガラス基板の機械的強度を可及的に高めたい場合は、各イオンの濃度を１０００ｐｐｍ未満としてもよい。
【００７６】
強化ガラスの機械的強度を可及的に高めたい場合、圧縮応力層の圧縮応力値は、好ましくは６００ＭＰａ以上、７００ＭＰａ以上、８００ＭＰａ以上、特に９００ＭＰａ以上となるように調整すればよい。圧縮応力値が大きい程、強化ガラス基板の機械的強度が高くなる。一方、強化ガラスの切断性を高めたい場合、圧縮応力層の圧縮応力値は、好ましくは７００ＭＰａ以下、６５０ＭＰａ以下、６００ＭＰａ以下、特に５５０ＭＰａ以下に調整すればよく、下限値は、好ましくは３００ＭＰａ以上、３５０ＭＰａ以上、特に４００ＭＰａ以上に調整すればよい。
【００７７】
圧縮応力値を大きくするには、ガラス組成中のＡｌ２Ｏ３、ＴｉＯ２、ＺｒＯ２、ＭｇＯ、ＺｎＯ、ＳｎＯ２の含有量を増加させたり、ＫＮＯ３溶融塩中のＮａイオン等の濃度、或いはガラス組成中のＳｒＯ、ＢａＯの含有量を低減すればよい。またイオン交換時間を短くしたり、イオン交換温度を下げればよい。応力深さは、好ましくは１０μｍ以上、１５μｍ以上、２０μｍ以上、特に３０μｍ以上である。応力深さが大きい程、強化ガラス基板に深い傷が付いても、強化ガラス基板が割れ難くなる。一方、強化ガラスの切断を行う場合、内部の引っ張り応力の観点から、応力深さは、好ましくは５０μｍ以下、４５μｍ以下、４０μｍ以下、３５μｍ以下、３０μｍ以下、２５μｍ以下、特に２０μｍ以下である。強化ガラスの切断を行わない場合、応力深さは、好ましくは１００μｍ以下、８０μｍ以下、特に６０μｍ以下である。なお、応力深さを大きくするには、ガラス組成中のＫ２Ｏ、Ｐ２Ｏ５、ＴｉＯ２、ＺｒＯ２の含有量を増加させたり、ＫＮＯ３溶融塩中のＮａイオン等の濃度、或いはガラス組成中のＳｒＯ、ＢａＯの含有量を低減すればよい。またイオン交換時間を長くしたり、イオン交換温度を高めればよい。
【００７８】
内部の引っ張り応力値は、好ましくは４０ＭＰａ以下、３５ＭＰａ以下、３０ＭＰａ以下、２５ＭＰａ以下、特に２０ＭＰａ以下である。内部の引っ張り応力値が小さい程、強化ガラスの切断時に、強化ガラスが破損し難くなる。しかし、内部の引っ張り応力値が極端に小さくなると、圧縮応力値及び応力深さが小さくなる。よって、内部の引っ張り応力値は、好ましくは１ＭＰａ以上、１０ＭＰａ以上、特に１５ＭＰａ以上である。
【００７９】
本発明の強化ガラス基板は、表面に圧縮応力層を有する強化ガラス基板であって、ガラス組成として、質量％で、ＳｉＯ２  ４０〜７１％、Ａｌ２Ｏ３  ３〜２３％、Ｌｉ２Ｏ  ０〜３．５％、Ｎａ２Ｏ  ７〜２０％、Ｋ２Ｏ  ０〜１５％を含有し、且つＮａイオンの濃度が制御されたＫＮＯ３溶融塩中でイオン交換処理されてなることを特徴とする。本発明の強化ガラス基板の技術的特徴（好適な成分範囲、Ｎａイオンの濃度、圧縮応力値等）は、本発明の強化ガラス基板の製造方法の技術的特徴と重複する。逆に言えば、本発明の強化ガラス基板の製造方法の技術的特徴（好適な成分範囲、Ｎａイオンの濃度、圧縮応力値等）は、本発明の強化ガラス基板の技術的特徴と重複する。
【００８０】
本発明の強化ガラス基板において、板厚は、好ましくは１．０ｍｍ以下、０．８ｍｍ以下、０．７ｍｍ以下、０．５ｍｍ以下、特に０．４ｍｍ以下である。板厚が小さい程、強化ガラス基板を軽量化することできる。なお、オーバーフローダウンドロー法で成形する場合、ガラス基板の薄肉化や平滑化を未研磨で達成することができる。
【００８１】
本発明の強化ガラス基板は、未研磨の表面を有することが好ましく、未研磨の表面の平均表面粗さ（Ｒａ）は好ましくは１０Å以下、より好ましくは５Å以下、更に好ましくは４Å以下、特に好ましくは３Å以下、最も好ましくは２Å以下である。なお、平均表面粗さ（Ｒａ）は、ＳＥＭＩ  Ｄ７−９７「ＦＰＤガラス基板の表面粗さの測定方法」に準拠した方法により測定すればよい。ガラス基板の理論強度は本来非常に高いが、理論強度よりも遥かに低い応力で破壊に至ることが多い。これは、ガラス基板の表面にグリフィスフローと呼ばれる小さな欠陥がガラスの成形後の工程、例えば研磨工程等で生じるからである。よって、強化ガラス基板の表面を未研磨とすれば、本来の機械的強度が損なわれ難くなり、強化ガラス基板が破壊し難くなる。またガラス基板の製造コストを下げることができる。本発明の強化ガラス基板において、両表面（おもて面及び裏面）の有効面全体を未研磨とすれば、強化ガラス基板が更に破壊し難くなる。また、切断面から破壊に至る事態を防止するため、切断面に面取り加工やエッチング処理等を行ってもよい。なお、未研磨の表面を得るためには、オーバーフローダウンドロー法でガラス基板を成形すればよい。
【００８２】
本発明の強化ガラス基板において、液相温度は、好ましくは１２００℃以下、１０５０℃以下、１０３０℃以下、１０１０℃以下、１０００℃以下、９５０℃以下、９００℃以下、特に８７０℃以下である。液相温度を低下させるには、Ｎａ２Ｏ、Ｋ２Ｏ、Ｂ２Ｏ３の含有量を増加したり、Ａｌ２Ｏ３、Ｌｉ２Ｏ、ＭｇＯ、ＺｎＯ、ＴｉＯ２、ＺｒＯ２の含有量を低減すればよい。
【００８３】
本発明の強化ガラス基板において、液相粘度は、好ましくは１０４．０ｄＰａ・ｓ以上、１０４．３ｄＰａ・ｓ以上、１０４．５ｄＰａ・ｓ以上、１０５．０ｄＰａ・ｓ以上、１０５．４ｄＰａ・ｓ以上、１０５．８ｄＰａ．ｓ以上、１０６．０ｄＰａ・ｓ以上、特に１０６．２ｄＰａ・ｓ以上である。液相粘度を上昇させるには、Ｎａ２Ｏ、Ｋ２Ｏの含有量を増加したり、Ａｌ２Ｏ３、Ｌｉ２Ｏ、ＭｇＯ、ＺｎＯ、ＴｉＯ２、ＺｒＯ２の含有量を低減すればよい。
【００８４】
なお、液相温度が１２００℃以下、液相粘度が１０４．０ｄＰａ・ｓ以上であれば、オーバーフローダウンドロー法で成形可能である。
【００８５】
本発明の強化ガラス基板において、密度は、好ましくは２．８ｇ／ｃｍ３以下、２．７ｇ／ｃｍ３以下、特に２．６ｇ／ｃｍ３以下である。密度が低い程、強化ガラス基板の軽量化を図ることができる。ここで、「密度」とは、周知のアルキメデス法で測定した値を指す。なお、密度を低下させるには、ＳｉＯ２、Ｐ２Ｏ５、Ｂ２Ｏ３の含有量を増加させたり、アルカリ金属酸化物、アルカリ土類金属酸化物、ＺｎＯ、ＺｒＯ２、ＴｉＯ２の含有量を低減すればよい。
【００８６】
本発明の強化ガラス基板において、３０〜３８０℃の温度範囲における熱膨張係数は、好ましくは７０〜１１０×１０−７／℃、７５〜１１０×１０−７／℃、８０〜１１０×１０−７／℃、特に８５〜１１０×１０−７／℃である。熱膨張係数を上記範囲とすれば、金属、有機系接着剤等の部材と熱膨張係数が整合し易くなり、金属、有機系接着剤等の部材の剥離を防止し易くなる。ここで、「熱膨張係数」とは、ディラトメーターを用いて、３０〜３８０℃の温度範囲における平均熱膨張係数を測定した値を指す。なお、熱膨張係数を上昇させるには、アルカリ金属酸化物、アルカリ土類金属酸化物の含有量を増加さればよく、逆に低下させるには、アルカリ金属酸化物、アルカリ土類金属酸化物の含有量を低減すればよい。
【００８７】
本発明の強化ガラス基板において、歪点は、好ましくは５００℃以上、５１０℃以上、５２０℃以上、５４０℃以上、５５０℃以上、特に５６０℃以上である。歪点が高い程、耐熱性が向上し、強化ガラス基板に熱処理を施したとしても、圧縮応力層が消失し難くなる。また歪点が高いと、イオン交換処理時に、応力緩和が起こり難くなるため、高い圧縮応力値を得易くなる。歪点を高くするためには、アルカリ金属酸化物の含有量を低減させたり、アルカリ土類金属酸化物、Ａｌ２Ｏ３、ＺｒＯ２、Ｐ２Ｏ５の含有量を増加させればよい。
【００８８】
本発明の強化ガラス基板において、１０２．５ｄＰａ・ｓに相当する温度は、好ましくは１６５０℃以下、１５００℃以下、１４５０℃以下、１４３０℃以下、１４２０℃以下、特に１４００℃以下である。１０２．５ｄＰａ・ｓに相当する温度は、溶融温度に相当しており、１０２．５ｄＰａ・ｓに相当する温度が低い程、低温でガラスを溶融することができる。従って、１０２．５ｄＰａ・ｓに相当する温度が低い程、溶融窯等のガラス製造設備への負荷が小さくなる共に、ガラス基板の泡品位を高めることができる。よって、１０２．５ｄＰａ・ｓに相当する温度が低い程、ガラス基板を安価に製造することができる。なお、１０２．５ｄＰａ・ｓに相当する温度を低下させるには、アルカリ金属酸化物、アルカリ土類金属酸化物、ＺｎＯ、Ｂ２Ｏ３、ＴｉＯ２の含有量を増加させたり、ＳｉＯ２、Ａｌ２Ｏ３の含有量を低減すればよい。
【００８９】
本発明の強化ガラス基板において、ヤング率は、好ましくは７０ＧＰａ以上、７３ＧＰａ以上、特に７５ＧＰａ以上である。ディスプレイのカバーガラスに適用する場合、ヤング率が高い程、カバーガラスの表面をペンや指で押した際の変形量が小さくなるため、内部のディスプレイに与えるダメージを低減することができる。
【実施例】
【００９０】
以下、本発明を実施例に基づいて説明する。なお、以下の実施例は単なる例示である。本発明は、以下の実施例に何ら限定されない。
【００９１】
表１は、本発明の実施例（試料Ｎｏ．１〜４）のガラス組成と特性を示すものである。
【００９２】
【表１】
2014015349.tif 000002
【００９３】
次のようにして、表１に記載の各試料を作製した。まず表中のガラス組成となるように、ガラス原料を調合し、白金ポットを用いて、得られたガラスバッチを１５８０℃で８時間溶融した。その後、溶融ガラスをカーボン板の上に流し出して板状に成形した。得られたガラス基板について、種々の特性を評価した。
【００９４】
密度は、周知のアルキメデス法によって測定した値である。
【００９５】
歪点Ｐｓ、徐冷点Ｔａは、ＡＳＴＭ  Ｃ３３６の方法に基づいて測定した値である。
【００９６】
軟化点Ｔｓは、ＡＳＴＭ  Ｃ３３８の方法に基づいて測定した値である。
【００９７】
１０４．０ｄＰａ・ｓ、１０３．０ｄＰａ・ｓ、１０２．５ｄＰａ・ｓに相当する温度は、白金球引き上げ法で測定した。
【００９８】
熱膨張係数αは、ディラトメーターを用いて、３０〜３８０℃の温度範囲における平均熱膨張係数を測定した値である。
【００９９】
液相温度ＴＬは、ガラスを粉砕し、標準篩３０メッシュ（篩目開き５００μｍ）を通過し、５０メッシュ（篩目開き３００μｍ）に残るガラス粉末を白金ボートに入れ、温度勾配炉中に２４時間保持して、結晶の析出する温度を測定したものである。
【０１００】
液相粘度ｌｏｇηＴＬは、液相温度における各ガラスの粘度を示す。
【０１０１】
その結果、得られたガラス基板は、密度が２．５４ｇ／ｃｍ３以下、熱膨張係数が９２〜１０２×１０−７／℃、強化ガラス素材として好適であった。また液相粘度が１０４．５ｄＰａ・ｓ以上であり、オーバーフローダウンドロー法による成形が可能であり、しかも１０２．５ｄＰａ・ｓにおける温度が１５６０℃以下であるため、大量のガラス基板を安価に供給できるものと考えられる。
【０１０２】
続いて、試料Ｎｏ．１〜４について、Ｎａイオンの濃度が制御されたＫＮＯ３溶融塩槽中でイオン交換処理を行った。なお、Ｎａイオンの濃度は、ＫＮＯ３溶融塩中に所定量のＮａＮＯ３を添加することにより調整されている。次に、イオン交換処理後の各試料の表面を洗浄した後、表面応力計（株式会社東芝製ＦＳＭ−６０００）を用いて観察される干渉縞の本数とその間隔から表面の圧縮応力値と応力深さを算出した。その結果を表２に示す。圧縮応力値と応力深さの算出に当たり、試料Ｎｏ．１〜４の屈折率を１．５２［（ｎｍ／ｃｍ）／ＭＰａ］とし、試料Ｎｏ．１の光弾性定数を２８、試料Ｎｏ．２の光弾性定数を２８、試料Ｎｏ．３の光弾性定数を２９、試料Ｎｏ．４の光弾性定数を２８とした。なお、未強化ガラス基板と強化ガラス基板は、表層において微視的にガラス組成が異なっているものの、全体として見た場合、ガラス組成が実質的に相違していない。よって、未強化ガラス基板と強化ガラス基板は、密度、粘度等のガラス物性が実質的に相違していない。
【０１０３】
【表２】
2014015349.tif 000003
【０１０４】
表２から明らかなように、試料Ｎｏ．１〜４は、Ｎａイオン濃度が０〜３０００ｐｐｍのＫＮＯ３溶融塩中に浸漬させた場合、圧縮応力値が９００ＭＰａより大きくなり、機械的強度が高い強化ガラス基板として好適に使用可能になる。また、Ｎａイオン濃度が９０００〜１２０００ｐｐｍのＫＮＯ３溶融塩中に浸漬させた場合、圧縮応力値が５００〜６００ＭＰａとなり、イオン交換処理後の切断に好適になる。更に、Ｎａイオン濃度が９０００〜１２０００ｐｐｍのＫＮＯ３溶融塩中に浸漬させた場合、Ｎａイオン濃度の増加に伴い、圧縮応力値が殆ど変化せず、同様のイオン交換温度とイオン交換時間であれば、略同等の強化特性が得られた。この場合、実際の生産において、長期に亘って強化槽として使用したとしても、イオン交換処理後の切断に好適な圧縮応力層が形成されるものと考えられる。
【０１０５】
なお、上記実施例では、実験の便宜上、ガラスバッチを溶融し、流し出しによる成形を行った後、イオン交換処理前に光学研磨を行った。工業的規模で生産する場合には、オーバーフローダウンドロー法等でガラス基板を作製し、ガラス基板の両表面の有効面全体が未研磨の状態でイオン交換処理することが望ましい。
【産業上の利用可能性】
【０１０６】
本発明の強化ガラス基板は、携帯電話、デジタルカメラ、ＰＤＡ、太陽電池等のカバーガラス、或いはタッチパネルディスプレイの基板として好適である。また、本発明の強化ガラス基板は、これらの用途以外にも、高い機械的強度が要求される用途、例えば、窓ガラス、磁気ディスク用基板、フラットパネルディスプレイ用基板、固体撮像素子用カバーガラス、食器等への応用が期待できる。